(57)【特許請求の範囲】
【請求項１】
ギャップを設けながら互いに対向するように設けた２個の板状の電極板の表面にピンホールを有するフッ素樹脂からなる絶縁性の膜を設け、それぞれの電極間に高電圧電源によって直流電圧を印加することで前記膜の表面に荷電粒子を生じさせ、膜の表面全体で放電を起こし、前記膜の表面全体に一様なプラズマを発生させることを特徴とするプラズマ発生装置。
【請求項２】
膜の表面に一様に発生する紫外線によって光触媒の酸化分解作用を得ることを特徴とする請求項１記載のプラズマ発生装置。
【請求項３】
膜のピンホールを完全に覆わずに膜の上に光触媒を設けることを特徴とする請求項２記載のプラズマ発生装置。
【請求項４】
膜のピンホールを完全に覆わずに膜の上に吸着剤を設けることを特徴とする請求項２または３記載のプラズマ発生装置。
【請求項５】
膜の中に光触媒が含まれることを特徴とする請求項２から４いずれかに記載のプラズマ発生装置。
【請求項６】
膜の中に吸着剤が含まれることを特徴とする請求項２から５いずれかに記載のプラズマ発生装置。
【請求項７】
送風機を電極の上下流側の少なくとも一方の位置に設け、電極の間に設けられた空間にガスを流すことを特徴とする請求項１から６いずれかに記載のプラズマ発生装置。
【発明の詳細な説明】
【技術分野】
【０００１】
本発明は、オゾンおよび紫外線の発生、またオゾンおよび紫外線を利用した有害物質の分解除去を可能とするプラズマ発生技術とその装置構成に関する。
【背景技術】
【０００２】
従来、この種のプラズマ発生技術を応用したオゾン発生装置として、μｍオーダーの微小空間を空けながら一対の電極を互いに対向させて配置し、前記電極の少なくとも一方に誘電体を設けるものが知られている（例えば、特許文献１参照）。以下、そのオゾン発生装置について図８を参照しながら説明する。図８に示すように、オゾン発生装置はμｍオーダーの微小な間隔（以下ギャップとする）を空けながら互いに対向させて配置された高圧電極１０１とアース電極１０２からなり、アース電極１０２と対向するように誘電体１０３が高圧電極１０１に設けられている。この構造においてアース電極１０２をアースに接続し、交流高圧電源１０４を用いて高圧電極１０１に交流の高電圧を印加することで誘電体バリア放電が発生し、誘電体１０３の表面の電荷が加減速することで誘電体と接するガス中に含まれる酸素分子を酸素原子に解離し、オゾンを作り出している。ここで誘電体１０３をＣａＴｉＯ3およびＭｇＴｉＯ3からなる結晶からなる焼結体とし、粒界層の厚みが２０ｎｍ以下で気孔率が５％以下とすることで粒界や気孔を基点とした絶縁破壊を抑制するという特徴を有している。
【０００３】
また、この種のプラズマ発生技術を応用したプラズマ電極体が知られている（例えば、特許文献２参照）。以下、そのプラズマ電極体について図９を参照しながら説明する。図９に示すように、プラズマ電極体は２個の電極１０５からなり、電極１０５の表面に誘電体膜１０６を備える。誘電体膜１０６の表面には５μ以上で５０μ以下の高低差と任意の平面パターン形状とを持った凹凸が形成されている。そして対向する電極１０５の板面は、誘電体膜１０６に対して相互に面着固設、あるいは、５μｍ以上で１００μｍ以下の間隔を保持すべく固設されており、２個の電極１０５の間に電力を印加することによりプラズマ放電を生起させている。
【０００４】
また、この種のプラズマ発生技術を応用した光触媒反応装置が知られている（例えば、特許文献３参照）。以下、その光触媒反応装置について図１０を参照しながら説明する。図１０に示すように、光触媒反応装置は互いに対向させて配置された電極ａ１０７と電極ｂ１０８からなり、電極ａ１０７の表面に誘電体１０９を備える。電極ａ１０７と電極ｂ１０８の間に設けられたギャップにはセラミックス基体に光触媒を担持させた光触媒モジュール１１０が設けられており、電極ａ１０７および電極ｂ１０８の間に高圧電源１１１を用いて電圧を印加して放電光を発生させ、この放電光によって光触媒モジュール１１０に含まれる光触媒を励起させ、光触媒モジュール１１０の中を通過する流体に含まれる分解対象物質を分解する。
【特許文献１】特開２００４−９９４００号公報
【特許文献２】特開２００７−２５０２８４号公報
【特許文献３】特開２００７−７５７５８号公報
【発明の開示】
【発明が解決しようとする課題】
【０００５】
特許文献１に記載されるこのような従来のオゾン発生装置や特許文献２に記載されるこのような従来のプラズマ電極では、放電を起こすために電極板の間に設けるギャップを微小なものにする必要があり、構造が複雑になると同時に酸素分子を含むガスを送り込むエネルギーが大きくなるという課題があり、ギャップを大きくしても放電可能とすることが要求されている。
【０００６】
また、特許文献３に記載されるような光触媒反応装置においては、光触媒モジュールのような電子の進行を妨げ放電を阻害する固体物質で電極間のギャップ全体を埋めている。そのため放電による発光を得るためには相当な高電圧が必要となり、電源の複雑化や大型化を引き起こす。更には電極の表面全体が発光するような一様な放電を得ることが難しい。そのため光触媒を励起することが可能な強い紫外線を電極の表面全体から発生させるための一様な放電を低い電圧で確実に起こすことが要求されている。
【０００７】
また、特許文献１に記載されるこのような従来のオゾン発生装置において安定的に誘電体バリア放電を起こすためには誘電体の表面の電荷を動かして誘電体と接触するガスと電荷を衝突させる必要があり、すなわち電極間に交流の高電圧を印加する必要がある。交流の高電圧を作り出すにはその波形を作り出して制御する機構が必要で電源の構成が複雑になるという課題がある。また、誘電体バリア放電は一般的に２個の電極で誘電体を挟むかもしくは一方の電極と誘電体との間に微小なギャップを設けて電極間に交流電圧を印加する方法で放電させることになる。すなわち、ギャップがない、もしくは非常に小さいことから電極間の静電容量は大きくなりがちである。交流電圧を印加する際に流れる電流は静電容量、周波数、電圧の振幅の大きさに比例するため、誘電体バリア放電を起こすために交流電圧を印加するためには大きな電流を流すことが必要となる。このことは極端に容量の大きい電源が必要である、もしくはオゾン製造能力を上げるために装置を大型化することが困難であることを意味する。したがって制御が簡単な直流電圧を用いて比較的小さな電流で放電を起こすことが要求されている。
【０００８】
また、特許文献１に記載されるこのような従来のオゾン発生装置や特許文献２に記載されるようなプラズマ電極体、また、特許文献３に記載されるような光触媒反応装置において、長時間安定して放電を起こすには誘電体の絶縁破壊による異常放電を防ぐ必要がある。すなわち誘電体に高い短絡防止性能を付与する必要があるという課題があり、誘電体の高い短絡防止性能を必要とせずに安定して長時間放電させることを可能とすることが要求されている。
【０００９】
本発明は、このような従来の課題を解決するものであり、ギャップを大きくすることができ、低い直流電圧で放電させることが可能で、また、誘電体の高い短絡防止性能を必要とせずに広い面積で強い紫外線を発生し、また多量のオゾンが確実に得られるプラズマ発生装置を提供することを目的としている。
【課題を解決するための手段】
【００１０】
本発明のプラズマ発生装置は上記目的を達成するために、電極の表面に設けられた膜の表面に荷電粒子を生じさせ、大気圧下においても膜の表面全体で放電を起こし、ギャップを設けながら互いに対向するように設けた２個の電極板にピンホールを有する絶縁性の膜を設け、それぞれの電極に異なる電圧を印加することを特徴とするものである。
【発明の効果】
【００１１】
本発明によればギャップを大きくすることができ、低い直流電圧が使用可能で、また、誘電体に高い短絡防止性能を付与する必要がないプラズマ発生装置を提供できる。ここで前述したとおりギャップとは互いに対向させて配置された２個の電極の間に設けられた空間のことを意味する。
【発明を実施するための最良の形態】
【００１２】
本発明の請求項１記載のプラズマ発生装置は、電極の表面に設けられた膜の表面に荷電粒子を生じさせ、膜の表面全体で放電を起こすことを特徴とするものである。荷電粒子が電子である場合、電極にマイナスの電圧を印加して膜の表面に電子を生じさせる。膜の表面に生じた電子のいくつかが膜と接するガス中に大きな速度で飛び出し、ガス中の気体分子と衝突して気体分子をプラスイオンと電子とに電離する。この作用をα作用という。α作用によって生じたプラスイオンは膜の表面に生じた電子によって引き付けられ、ある程度大きな速度を持って膜に衝突し、その衝突によって膜の表面に生じた電子がガス中にたたき出される。この作用をγ作用という。γ作用によってガス中にたたき出された電子はα作用によってガス中の気体分子を電離させ、プラスイオンと電子を生じさせる。この一連の現象が連続的に起こることによって膜の表面全体と接するガス領域ではプラスイオンや電子、または電子が気体分子と結合したマイナスイオンなどの電荷を有する粒子がある一定以上の速度を有しながら多く存在するようになる。この状態をプラズマといい、また、α作用やγ作用による荷電粒子の発生と電極への吸収のことを放電とする。プラズマ中ではα作用やγ作用が連続的に高い頻度および密度で起こった状態になっているが、この状態においてガス中の気体分子は励起され、高いエネルギーを持つ状態になる。そしてエネルギー的に基底の状態に戻る際に気体分子ごとに特有な波長の光を放出する。これをプラズマ発光と呼ぶ。窒素や酸素などの気体分子のプラズマ発光による光は波長領域が４００ｎｍ以下の紫外線である。本発明においては膜の表面全体がプラズマ発光を起こして目視可能なほどの強い紫外線を発生する。また、大きな速度を有する電子が酸素分子に衝突すると酸素分子が解離して酸素原子になり、酸素原子が酸素分子と結合してオゾンとなる。膜の表面と接するガス領域はプラズマ状態となっており、電子が加速されて大きな速度を有する状態となっているためオゾンも発生している。このように膜の表面に荷電粒子を発生させることで放電を起こし、膜の表面とガスとの接触領域全体をプラズマ状態とすることで膜表面に一様に広がる強い紫外線および多量のオゾンを得ることができる。
【００１３】
膜の表面とガスとの接触領域全体で起こるプラズマ状態はただ単に電極の表面に膜を設けるだけで得ることはできず、特定の構成および条件を満たす必要がある。本発明者は検討を重ねた結果その構成および条件を見出すことに成功した。また、ピンホールを有する絶縁性の膜が設けられた２個の電極を、ギャップを設けながら対面させ、それぞれの電極に異なる電圧を印加することを特徴とするものである。絶縁性の膜とガスとの接触領域全体にプラズマを起こすためには２個の電極の両方ともにピンホールを有する絶縁性の膜を設ける必要があり、例えば片方の電極のみにピンホールを有する絶縁性の膜を設けた場合には膜の一部で局部的に火花放電が発生するのみである。２個の電極両方に設けられた絶縁性の膜にはピンホール、すなわち小さな孔を有しており、このピンホールによって絶縁性の膜の表面に荷電粒子を発生させると同時に放電によって失った荷電粒子を補充することが可能となる。そしてガス中に飛び出す荷電粒子の量を適切に制御し、片方の電極から飛び出した荷電粒子がもう一方の電極へ吸収される速度を適切に制御することをも可能とする。ここで荷電粒子が吸収される速度が高すぎる場合、飛び出した電子が即座にもう一方の電極へ吸収されて荷電粒子密度の高い放電路を形成する。この放電路によって局部的な火花放電が起こり、その一点でのみ荷電粒子の飛び出しと吸収が断続的に起こるため、膜とガスとの接触領域全体で一様なプラズマを長時間安定して発生させることができない。すなわち絶縁性の膜は荷電粒子の吸収速度を抑制する役割を果たし、また、ピンホールはギャップを渡る荷電粒子の電極間の移動を可能とするという役割を果たす。すなわち荷電粒子が飛び出す電極および荷電粒子が吸収される電極の両方にピンホールを有する絶縁性の膜を設けることで、局部的な火花放電ではなく、膜とガスとの接触領域全体に一様なプラズマを長時間安定して起こすことが可能となる。ちなみにピンホールを有する絶縁性の膜の表面に何らかの方法で更に絶縁性の膜を設けてピンホールを塞いでしまった場合、大幅に高い電圧を電極に印加しても一様なプラズマを発生させることができないことが判明しており、ピンホールを設けることはプラズマを起こすための必要条件であることがわかっている。
【００１４】
また、膜の表面とガスとの接触領域でα作用およびγ作用による放電を起こすことが本発明のプラズマ発生原理となっているため、この放電は面コロナ放電と呼ぶことも可能である。ここで面コロナ放電ではなく誘電体バリア放電によってプラズマを得ようとする場合、電極間の短絡を防ぐために出来る限りピンホールがなく完全な絶縁性を有する誘電体膜が必要となるがこれは技術的に大きな困難を伴う。本発明では逆にピンホールを積極的に設けることが技術的に重要なポイントとなるため、この技術的困難を克服する必要がないという利点を有する。
【００１５】
また、請求項１記載のプラズマ発生装置において、それぞれの電極に印加する電圧が直流電圧であることを特徴とするものである。本発明のプラズマ発生装置はギャップをある程度大きく取ることができ、かつ直流電圧によってプラズマを起こし、維持することが可能であることが判明している。ギャップを大きくすることで静電容量を小さくすることができる。静電容量が大きく、波形制御が必要で振幅時に大きな電流を伴う交流電圧が必要な誘電体バリア放電装置と異なり、静電容量が小さいため電圧印加時に大きな電流を必要とせず、また制御が簡単な直流電圧を用いることが可能という利点を有する。
【００１６】
また、請求項１のプラズマ発生装置において、膜がフッ素樹脂からなることを特徴とするものである。フッ素樹脂の例としてはポリテトラフルオロエチレン（ＰＴＦＥ）、テトラフルオロエチレン・ヘキサフルオロプロピレン共重合体（ＦＥＰ）、テトラフルオロエチレン・エチレン共重合体（ＥＴＦＥ）、テトラフルオロエチレン・パーフルオロアルキルビニルエーテル共重合体（ＰＦＡ）などが挙げられる。フッ素樹脂は化学的に非常に安定な特徴をもち、優れた絶縁性、耐熱性、耐薬品性、耐摩耗性を有する。フッ素樹脂からなる絶縁性の膜とすることで膜の表面に放電を起こすのに十分な荷電粒子を生じさせることが可能となる。また、発生した紫外線やオゾンに対して高い耐久性を得ることも可能となる。フッ素樹脂からなる絶縁性の膜を電極に設ける具体的な方法として塗装が挙げられる。フッ素樹脂からなる粉体塗料を静電塗装法などで電極に付着させた後に加熱して焼き付ける方法、または溶剤に可溶となるようにオレフィン系などの樹脂を複合化して変性した液状のフッ素樹脂塗料を浸漬法や噴霧法で電極に塗装した後、乾燥工程を経て加熱して焼き付ける方法などによって電極表面に強固なフッ素樹脂の膜を設けることが可能である。この時塗料の電極への付着量を制御することによって膜厚を制御することが可能である。また、粉体状の塗料を付着させたり液状の塗料を塗布するといった方法では焼付け時に樹脂の膨張収縮が起こるため、製膜後にピンホールが自然と発生する。すなわち塗装と焼付けによって自然とピンホールが得られるという利点を有する。ピンホールの孔径は粉体塗料の粒径や液状塗料に含まれる溶剤の含有率、またはフッ素樹脂自体の分子量などによって制御することが可能である。
【００１７】
また、エポキシ（ＥＰＯＸＹ）やポリアミドイミド（ＰＡＩ）、ポリエーテルサルフォン（ＰＥＳ）といった樹脂によって上記フッ素樹脂を変性・複合化することで耐熱性、耐薬品性、寸法安定性を更に向上させた樹脂もまた膜の材料として使用可能である。
また、請求項１のプラズマ発生装置において、電極の形状が板状であることを特徴とするものである。電極形状を板状とすることでプラズマを発生する膜の表面積を大きく取ることができ、高いオゾン発生性能および空気浄化性能を得ることができる。また、ギャップを設けながら２個の板状の電極を互いに対向させて配置することでギャップ中に一様な電場が形成され、膜の表面と空気の接触する領域において電子の加速度が均一になり、一様なプラズマを得ることが可能となるという作用を有する。
【００２２】
また、請求項２記載のプラズマ発生装置は、請求項１に記載のプラズマ発生装置において、膜の表面に一様に発生する紫外線によって光触媒の酸化分解作用を得ることを特徴とするものである。光触媒とは光を受けて酸化力を発生する材料のことである。光触媒の種類としては酸化チタンや酸化亜鉛、酸化バナジウムなどが挙げられるが、励起可能な光の波長、強い酸化力および高い化学的安定性および低毒性の観点からアナターゼ型の酸化チタンが最も一般的に用いられている。以下、アナターゼ型の酸化チタンを例にして光触媒の酸化分解作用について説明する。強い光触媒作用を有する酸化チタンは伝導帯と荷電子帯とが適当な幅のバンドギャップで隔てられたバンド構造を有するが、バンドギャップ以上のエネルギーを持つ光を受けると荷電子帯の電子が伝導帯に励起され、その結果として荷電子帯に正孔を、伝導帯に電子を生じる。酸化チタンの表面に酸素や水が存在すると、正孔は水、もしくは水酸化物イオンを酸化してヒドロキシラジカル（ＯＨ・）を作り、励起された電子は酸素分子を還元して過酸化水素ラジカル（ＨＯ2・）を生成する。これらＯＨ・やＨＯ2・といった活性基は高い反応性を持っているため、近くに存在する有機化合物を酸化分解する作用を持つ。ちなみに酸化チタンのバンドギャップは３．２ｅＶであり、３８０ｎｍ以下の波長の光を受けて励起反応を起こす。酸化チタンの励起反応機構を以下に示す。
【００２３】
ＴｉＯ2＋ｈν（光）→ｈ+（正孔）＋ｅ-（電子）
ｈ+（正孔）＋Ｈ2Ｏ→Ｈ+＋ＯＨ・
ｅ-（電子）＋Ｏ2＋Ｈ+→ＨＯ2・
光触媒材料は受ける光量が大きいほど強く励起されるが、光源と光触媒の間に空気の層が大きな距離をもって存在するほど光は分散するため、発光材料から発光された全ての光を光触媒材料が受けられない。また、光源と光触媒の間に光透過性材料が存在する場合も、光透過性材料の表面で屈折もしくは反射を起こすため、発光材料から発光された全ての光を光触媒材料が受けられない。すなわち光触媒材料と光源が中間層を持たずに隣接している形態が、光触媒材料を最も強く励起させることができる。本発明のプラズマ発生装置では膜の表面全体から一様に目視可能な強い発光強度を有する紫外線が発生しており、この紫外線の直近に光触媒を存在させることで、例えば紫外線ランプの紫外線を光触媒に当てるよりも強い酸化力を得ることができる。具体的には請求項３に記載してあるように膜の上に光触媒を設ける方法が挙げられる。ここで膜のピンホールを完全に覆わずに光触媒を設けることが膜の表面でプラズマを発生させるためのポイントとなる。例えば膜の表面に光触媒を付着させたり、膜の表面に光触媒を担持したメッシュ状のシートを設けたりする方法である。膜は光触媒の層によって完全に覆われていないため、プラズマの発生および維持が可能となっている。そしてプラズマ発光による紫外線を間に何も挟まずに直近で受けるため、光触媒は強く励起され、そして強い酸化作用を得ることができる。したがって膜表面に付着した空気中の菌やウイルスはその酸化作用を受けて死滅にいたり、また、膜表面に付着した空気中の不純物ガス、特に炭化原子と水素原子および酸素原子などで構成される有機系ガスは光触媒の酸化作用によって最終的に水と二酸化炭素に分解する。不純物ガスの例としてトルエンやホルムアルデヒド、アセトアルデヒド、酢酸などの有機系ガスが挙げられる。これらのガスは有機溶剤や建材用接着剤などに含まれており、空気中に揮発して人々の健康を害する原因物質とされている。
【００２４】
また、請求項４に記載してあるように、これら不純物ガスをより効率よく捕集して無害化するために、例えば膜の表面に吸着剤を付着させたり、膜の表面に吸着剤を担持したメッシュ状のシートを設けたりして吸着剤を膜の表面に設ける方法が有効である。吸着剤は径として１ｎｍ〜１μｍの細孔を有する材料であり、空気中の不純物ガスを捕集する作用を有する。吸着剤を膜の表面に設けることで空気中の不純物ガスを捕集し、捕集した不純物ガスを光触媒やオゾンの酸化作用で効率よく分解することが可能となる。吸着剤の種類としてはアルミナ珪酸塩から作成されるゼオライトや、もしくはシリカゲルなどが挙げられる。特にゼオライトは化学的、物理的に安定な結晶構造を有しており、耐熱性も高いという特徴を有する。
【００２５】
また、他の方法としては請求項５に記載してあるように膜の中に光触媒を含有させる方法が挙げられる。例えば光触媒を混合したフッ素樹脂などの製膜塗料によって膜を形成する方法である。膜に含まれた光触媒は膜の表面に発生する紫外線を間に何も挟まずに直近で受けることで非常に強い酸化力を得る。電極表面に付着した空気中の菌やウイルスは光触媒の酸化作用によって死滅にいたり、また、空気中の不純物ガスを酸化分解して無害化することが可能である。ここで膜をフッ素樹脂製とすると、膜を形成する高分子鎖において主鎖を取り囲むフッ素原子が光触媒と接触する。そして光触媒の酸化作用で主鎖の炭素結合が分解されることをフッ素原子が防ぐため、膜の高い耐久性を確保することができるという特徴を有する。
【００２６】
また、請求項６に記載してあるように、不純物ガスをより効率よく捕集して無害化するために、例えば吸着剤を混合したフッ素樹脂などの製膜塗料によって膜を形成することで膜の中に吸着剤を含有させる方法が有効である。膜の中に含有されたゼオライトやシリカゲルなどの吸着剤が空気中の不純物ガスを捕集し、捕集された不純物ガスは光触媒やオゾンの酸化作用によって分解され、効率よく無害化される。
【００２７】
このように本発明のプラズマ発生装置から発生する紫外線によって光触媒から強い酸化作用を引き出すことで、高い空気浄化性能を得ることが可能となる。また、吸着剤を膜の表面や内部に存在させて不純物ガスをプラズマの発生する膜の表面に集め、空気中の不純物ガスを酸化分解する性能を更に高めることが可能となる。
【００３０】
また、請求項７記載のプラズマ発生装置は、請求項１から６いずれかに記載のプラズマ発生装置において、送風機を電極の上下流側の少なくとも一方の位置に設け、電極の間に設けられた空間にガスを流すことを特徴とするものである。送風機を用いて強制的にギャップに空気を送り込むことで、空気の浄化処理能力およびオゾン含有空気の製造能力を向上させることができる。
【００３３】
以下、本発明の実施の形態について図面を参照しながら説明する。また、本発明のプラズマ発生装置は形状や構造、電圧の極性など、以下の実施の形態に示したものに限定するものではない。
【００３４】
（実施の形態１）
２個の電極板を互いに対向させたプラズマ発生装置の正面図を図１に示す。なお電極板は棒のような形状に見えるが実際には奥行を有する板形状である。図１に示すように高圧電源１によって高電圧が印加される高圧電極板２とアースに接続されるアース電極板３はギャップ４を設けながら互いに対向して設けられており、また、高圧電極板２およびアース電極板３の両方とも表面にはピンホール５を有する絶縁性の膜６が設けられている。ここで図１においてマイナスの高電圧が印加されている高圧電極板２に設けられた膜６の表面にはピンホール５から供給された電子７が存在している。ここで高圧電極板２とアース電極板３との間に火花放電が起こるほどの電圧を高圧電極板２に印加すると、火花放電が起こった膜６の表面から電子７がギャップ４内に飛び出す。ギャップ４に飛び出した電子７は高圧電極板２によってアース電極板３に向かって加速される。そして加速されて大きな速度を有した電子７はギャップ内の気体分子８と衝突して気体分子８を電離する。電離した気体分子８（ｇ）はプラスイオン９（ｇ＋）と電子７（ｅ）とに別れ、プラスイオン９は高圧電極板２に引き寄せられ、電子７は高圧電極板２から反発力を受けてアース電極板３へと向かい、アース電極板３の膜６表面に付着し、ピンホール５を通じてアース電極板３に吸収される。高圧電極板２に引き寄せられたプラスイオン９は高圧電極板２の膜６の表面に衝突し、膜６の表面に存在する電子７を衝撃でたたき出す。そしてたたき出された電子７はまた加速されて大きな速度を持つようになり、気体分子８と衝突して気体分子８をプラスイオン９と電子７に電離する。この繰り返しによって電子７とプラスイオン９が膜６の表面とギャップ４内の空気との接触領域で充満するようになり、電子７の衝突によって高いエネルギーを得たプラスイオン９が再び電子７と結合して基底状態に戻る際に発光し、紫外線を放出する。同時に空気中に含まれる酸素分子は電子７が衝突することにより解離して酸素原子になり、別の酸素分子と結合することでオゾンとなる。この時マイナスの電圧が印加された高圧電極板２の表面全体が紫色に発光し、プラズマが膜６の表面と空気との接触領域全体で発生する。ここで高圧電極板２に一面に発生したプラズマ発光の効果を調べるために以下の条件で試作を作成して実験を行った。高圧電極板２およびアース電極板３はステンレス製であり、大きさは高さ３９０ｍｍ、奥行２４０ｍｍ、厚み０．５ｍｍである。高圧電極板２およびアース電極板３の両方ともポリエーテルサルフォン（ＰＥＳ）樹脂を複合化して耐熱性および接着強度を向上させたポリテトラフルオロエチレン（ＰＴＦＥ）樹脂塗料を付着させて焼き付け、表面全体に厚さ約２０μｍのフッ素樹脂の膜６を設けた。この膜６を光学顕微鏡で観察したところ、５〜３０μｍの孔径を有するピンホール５が１ｍｍ２あたり１０個以上存在することが確認できた。また、測定プローブおよび超高抵抗微小電流計を用いて３００Ｖの電圧を印加した時の膜６の体積抵抗率および表面抵抗率を測定した結果、体積抵抗率、表面抵抗率とも１０の１６乗以上を示しており、高い絶縁性を有することがわかった。その結果を表１に示す。
【００３５】
【表１】
0005593589.tif 000002
【００３６】
ちなみに体積抵抗率を測定するときは電極板の下地であるステンレスに、また、表面抵抗率を測定するときは測定プローブの外側電極に電圧を印加するが、両方の場合において印加電圧を５００Ｖにすると膜６にピンホール５が存在するために短絡を起こした。このようにしてピンホール５を有するフッ素樹脂の膜６が設けられた２個の電極板を、電極板同士の間隔が３ｍｍとなるようにギャップ４を設けながら互いに対向させるように固定した。そしてアース電極板３をアースに接続して０Ｖとし、高圧電極板２にマイナスの電圧を徐々に高くなるよう印加した。高圧電極板２が約−７ｋＶに達したときに火花放電が発生した。火花放電が約１０秒間断続的に発生した後、両電極板の間に流れる電流が増加し、高圧電極板２に印加した電圧が徐々に低下した。電流を２ｍＡに制限したところ電圧は−１．４７ｋＶとなり、この時高圧電極板２の表面全体が紫色に発光しているのを確認した。ここで約２ｍｍ角の無数の穴を有する厚さ約０．２ｍｍのネット状ガラス繊維シートを酸化チタンとコロイダルシリカの溶液に浸して乾燥したもの、およびゼオライトとコロイダルシリカの溶液に浸して乾燥したものをそれぞれ用意し、それぞれにメチレンブルー溶液を浸して乾燥し、青色に着色した。この２種類のシートを装置がプラズマを発生している状態においてギャップ４に１分間挿入したところ、酸化チタンを添着したシートではメチレンブルーの青色が完全に消失したが、ゼオライトを添着したシートは薄くなったものの青色が残る結果となった。結果を表２に示す。
【００３７】
【表２】
0005593589.tif 000003
【００３８】
この結果により、高圧電極板２の表面に一様に発生したプラズマ発光が紫外線を発生しており、紫外線を受けて酸化チタンが酸化作用を得たことを確認することができた。
【００３９】
次にギャップ４の大きさによるプラズマ発生時の電圧と電流の変化を調べた。結果を表３に示す。
【００４０】
【表３】
0005593589.tif 000004
【００４１】
電流が１ｍＡ一定となるよう電源を制御した場合、表３に示すように、ギャップを１．５ｍｍから３ｍｍおよび６ｍｍと変化させた場合、電圧は２倍、４倍ではなくそれぞれ１．２倍および１．５倍となった。このようにギャップ４を大きくしても電圧の変化は比例して大きくならないため、ギャップ４を大きくして両電極板の間に空気を流す際の通気抵抗を減らすことが容易であることがわかった。
【００４２】
次に、膜６によるプラズマ発生条件を調べるために、以下の検証を行った。高圧電極板２、アース電極板３の両方において、表面にピンホール５を有する厚さ２０μｍのフッ素樹脂の膜６を設けたもの、前記フッ素樹脂の膜６を設けずステンレスが表面に現れているもの、および中心粒径が約１μｍのゼオライト粉末と中心粒子径約１０ｎｍコロイダルシリカを分散混合した溶液に、フッ素樹脂の膜６を設けた電極板を浸漬して乾燥させたものとを用意した。そしてギャップ４を３ｍｍに設定し、用意したそれぞれの高圧電極板２およびアース電極板３を組み合わせ、互いに対向させて配置した。そしてアース電極板３をアースに接続し、高圧電極板２に直流の高電圧を印加してプラズマが発生するかどうかを検証した。結果を表４に示す。
【００４３】
【表４】
0005593589.tif 000005
【００４４】
表４に示すとおり、高圧電極板２およびアース電極板３の両方ともフッ素樹脂の膜６のない単なる金属板である場合、または高圧電極板２とアース電極板３のどちら一方のみにフッ素樹脂の膜６を設けた場合において、−８ｋＶ以上の高い電圧を印加しても火花放電が断続的に起こるだけで面コロナ放電に移行せず、プラズマが発生しなかった。このことは、火花放電が起こる箇所のみで電子など荷電粒子の電極板間の移動が過大に起こってしまっているためであり、すなわちピンホール５を有するフッ素樹脂の膜６で荷電粒子の移動を最適に制御しないと面コロナ放電が起きないことを示唆している。また、フッ素樹脂の膜６を設けた高圧電極板２およびアース電極板３のどちらか一方を前記ゼオライトでコーティングした場合においても一部の表面が点状に発光するのみで全面での面コロナ放電に移行せず、プラズマが発生しなかった。すなわちピンホール５がゼオライトのコーティングによって塞がれてしまい、荷電粒子の電極板間の移動がスムーズに行われなくなり、面コロナ放電への移行が阻害されたことを示唆している。そして高圧電極板２およびアース電極板３の両方にフッ素樹脂の膜６を設けた組み合わせのみが唯一面コロナ放電に移行し、プラズマ発生を起こした。すなわち高圧電極板２およびアース電極板３の両方にピンホール５を有するフッ素樹脂の膜６を設けることによって荷電粒子の電極板間の移動が最適に制御され、火花放電から面コロナ放電に移行し、膜の表面全体に一様なプラズマを発生することが確認できた。
【００４５】
（実施の形態２）
図２および図３にあるようなプラズマ発生装置を作成し、本発明のプラズマ発生装置による不純物ガスの浄化性能とオゾン発生性能を調べた。このプラズマ発生装置の正面図を図２に、側面図を図３に示す。不純物ガスの浄化作用を高めるために上記実施の形態１で作成した３ｍｍのギャップ４を有するプラズマ発生装置の試作において、両電極板の膜６の表面に１〜１００μｍの粒径を有する粉末状の酸化チタン１０を振りかけて付着させた。そして両電極板を積層した電極板積層部１１の下流側に送風機１２を設け、約０．３ｍ／ｓの風速で通気方向１３の方向に強制的に空気をギャップ４に流す構造とした。なお、図２には図面の都合上送風機１２を省略してあるが実際には電極板積層部１１の下流側に設けられている。このプラズマ発生装置を容積１ｍ3のアクリル製ボックス（以下１ｍ3ボックスとする）の中に入れた後に密閉し、アセトアルデヒドの溶液を揮発させて約１１ｐｐｍとなるよう１ｍ3ボックスの中にアセトアルデヒドガスを充満させた。この状態で１５分後にプラズマ発生装置にプラズマを発生させて送風機を運転し、ガス検知管を用いてアセトアルデヒドガスの濃度変化およびオゾンの濃度変化を調べた。プラズマは、ギャップ４が３ｍｍ、電圧が直流の−１．７８ｋＶ、電流が５ｍＡとなる条件で発生させた。結果を図４に示す。図４に示すようにプラズマを発生させない状態ではアセトアルデヒドガスの濃度はほとんど変化しないが、プラズマを発生させてから徐々に低下し、プラズマを発生させてから６０分経過した後には３ｐｐｍとなり約７２％のアセトアルデヒドガスが除去された。また、オゾンの濃度はプラズマを発生させてから徐々に増え、６０分後には９５ｐｐｍに達した。この実験の結果、本発明のプラズマ発生装置はアセトアルデヒドガスのような有機系の不純物ガスを高い効率で分解除去し、また、多量のオゾンを発生することが可能であることがわかった。今回の実験ではゼオライトなどの吸着剤を活用した検討を行わなかったが、膜６の表面に酸化チタンと同様に吸着剤を設けることで不純物ガスのより高い除去性能を得ることができるといえる。
【００４６】
（実施の形態３）
膜６に酸化チタン１０および吸着剤１４を含有させたプラズマ発生装置を図５に示す。図５に示すように膜の内部および表面に酸化チタン１０および吸着剤１４が存在しているため、吸着剤１４が空気中の不純物ガスを捕集し、膜６の表面で発生するプラズマ発光を受けて酸化チタン１０が酸化作用を得、不純物ガスを分解することができる。ここで吸着剤１４としてゼオライトやシリカゲルといった無機系の吸着剤１４が挙げられる。膜６の内部に酸化チタン１０および吸着剤１４を含有させる具体的な方法としては、０．１〜１００μｍの粒径を有する酸化チタン１０および吸着剤１４の粉末を膜６の材料となる塗料に混合して電極板に塗布した後焼付けを行うといった方法である。塗料が粉体塗料である場合は粉体塗料、酸化チタン１０の粉末および吸着剤１４の粉末をドラムなどの中に入れて回転させて混合し、電極板に静電塗装などの方法で付着させた後に焼き付ける方法を用いることができる。酸化チタンおよび吸着剤１４が膜６によって固定されているためこぼれ落ちを防止することが可能である。膜６を形成する塗料の材質としては前述したようにポリテトラフルオロエチレン（ＰＴＦＥ）、テトラフルオロエチレン・ヘキサフルオロプロピレン共重合体（ＦＥＰ）、テトラフルオロエチレン・エチレン共重合体（ＥＴＦＥ）、テトラフルオロエチレン・パーフルオロアルキルビニルエーテル共重合体（ＰＦＡ）といったフッ素樹脂を用いると絶縁性とオゾンや紫外線に対する耐久性を確保できるため好適であり、また、エポキシ（ＥＰＯＸＹ）やポリアミドイミド（ＰＡＩ）、ポリエーテルサルフォン（ＰＥＳ）といった樹脂によって上記フッ素樹脂を変性・複合化することで耐熱性、耐薬品性、寸法安定性を更に向上させた樹脂もまた膜６の材料として使用可能である。
【００４７】
（実施の形態４）
電極板積層部１１の下流側にオゾン還元フィルタ１５、送風機１２を有するプラズマ発生装置を図６に示す。図に示すとおり、上流から高圧電極板２とアース電極板３からなる電極板積層部１１、オゾン還元フィルタ１５、送風機１２の順で配置されており、また、図には示していないが両電極板の表面および内部にはピンホール５を有する絶縁性の膜６が、また膜６の表面および内部には酸化チタン１０と吸着剤１４が設けられており、吸着剤１４が不純物ガスを効率よく捕集し、プラズマ発光によって得られる紫外線を受けて酸化作用を得た酸化チタン１０が不純物ガスを分解除去する作用を有する。そして電極板の表面で発生するプラズマによって発生したオゾンを含む空気がオゾン還元フィルタ１５に導入され、オゾンは還元されて酸素になる。オゾン還元フィルタ１５は図７に示すとおり、ハニカム状で通気性を有する基材１６をオゾン還元触媒１７と吸着剤１４の混合溶液に浸漬して乾燥することでオゾン還元触媒１７と吸着剤１４が担持されている。オゾン還元触媒１７としてマンガンやコバルトなどの遷移金属の酸化物を用いることが可能であり、オゾンを還元する際に自らが酸化することで酸化作用を得ることができるため、オゾン還元フィルタ１５に含まれる吸着剤１４が捕集した不純物ガスを酸化分解して除去することが可能である。吸着剤１４としてはゼオライトやシリカゲルなどが使用可能であるが、自らが酸化することでオゾン還元作用を有し、オゾン濃度の低減作用を有する活性炭を用いることが好適である。このように電極板積層部１１のみでなくオゾン還元フィルタ１５でも不純物ガスを分解除去することが可能であり、装置外部に放出するオゾンの濃度を低減しながら高い空気浄化作用を有する空気浄化用プラズマ発生装置として使用可能である。
【産業上の利用可能性】
【００４８】
本発明のプラズマ発生装置は従来に比べて簡単な構造、容易に強度の高いプラズマが広い面積で発生可能であるという利点を有しており、オゾン含有空気およびオゾン含有水の製造のみならず菌やウイルスの不活化および不純物ガスの分解除去といった空気浄化の用途にも適用できる。
【図面の簡単な説明】
【００４９】
【図１】本発明の実施の形態１に記載のプラズマ発生装置を示す構成図
【図２】実施の形態２に記載のプラズマ発生装置の正面を示す構成図
【図３】同プラズマ発生装置の側面を示す構成図
【図４】同アセトアルデヒドガスおよびオゾンガスの濃度変化を示すグラフ
【図５】実施の形態３に記載のプラズマ発生装置を示す構成図
【図６】実施の形態４に記載のプラズマ発生装置を示す構成図
【図７】同オゾン還元フィルタを示す構成図
【図８】特許文献１に記載の従来のオゾン発生装置を示す構成図
【図９】特許文献２に記載の従来のプラズマ電極体を示す構成図
【図１０】特許文献３に記載の従来の光触媒反応装置を示す構成図
【符号の説明】
【００５０】
１    高圧電源
２    高圧電極板
３    アース電極板
４    ギャップ
５    ピンホール
６    膜
７    電子
８    気体分子
９    プラスイオン
１０  酸化チタン
１１  電極板積層部
１２  送風機
１３  通気方向
１４  吸着剤
１５  オゾン還元フィルタ
１６  基材
１７  オゾン還元触媒
【図１】
0005593589.tif 000006
【図２】
0005593589.tif 000007
【図３】
0005593589.tif 000008
【図４】
0005593589.tif 000009
【図５】
0005593589.tif 000010
【図６】
0005593589.tif 000011
【図７】
0005593589.tif 000012
【図８】
0005593589.tif 000013
【図９】
0005593589.tif 000014
【図１０】
0005593589.tif 000015